СПОСОБ ТРЕХСТАДИАЛЬНОЙ ТЕХНОЛОГИЧЕСКОЙ ОПТИМИЗАЦИИ ПАРАМЕТРОВ ЦЕНТРОБЕЖНОГО ОБОГАЩЕНИЯ ДЛЯ ИЗВЛЕЧЕНИЯ БЛАГОРОДНЫХ МЕТАЛЛОВ В МИНЕРАЛЬНОЙ ФОРМЕ ИЗ РУД, ХВОСТОВ ПРИ ПЕРЕРАБОТКИ ВКРАПЛЕННЫХ МЕДНО-НИКЕЛЕВЫХ РУД НОРИЛЬСКИХ МЕСТОРОЖДЕНИЙ

-1
-1
1. Способ трехстадиальной технологической оптимизации параметров центробежного обогащения для извлечения благородных металлов в минеральной форме из руд, хвостов при переработке вкрапленных медно-никелевых руд Норильских месторождений и включающий выделение собственных минералов платиновых металлов в гравиоконцентрат до проведения операции флотационного обогащения, при этом используют следующие параметры оптимизации, при массовом соотношении суммы сульфидов и магнетита и суммы оксидов кремния и алюминия в исходной руде меньшем 1:2, руду измельчают до крупности 30-65% класса менее 74 мкм, а выделение собственных минералов платиновых металлов ведут при максимальном значении центробежного критерия Фруда 2-10 и отношении этого значения к давлению сжижающей воды 0,025-0,23 кПа, при переработке же исходной руды с массовым соотношением суммы сульфидов и магнетита и суммы оксидов кремния и алюминия, большем или равном 1:2, руду измельчают до крупности 60-95% класса менее 74 мкм, а выделение собственных минералов платиновых металлов ведут при максимальном значении центробежного критерия Фруда 0,5-1,75 и отношении этого значения к давлению сжижающей воды 0,0058-0,019 кПа, отличающийся тем, что способ трехстадиальной технологической оптимизации параметров центробежного обогащения для тонкодисперсного сырья содержащего благородные металлы в минеральной форме, включает последовательность операций на центробежных сепараторах (или сепараторе) предназначенных для постоянной эксплуатации в промышленных условиях: на первой стадии определяют оптимальное время накопления концентрата, на второй подбирают оптимальную скорость струй воды (расход воды) через отверстия в межрифельное пространство чаши сепаратора, на третьей стадии ступенчато увеличивают скорость струй (расход воды) через отверстия в межрифельное пространство чаши сепаратора, начиная с оптимального расхода воды определенного на второй стадии и в оптимальный промежуток времени накопления концентрата определенный на первой стадии,
2. Способ по п.1, отличающийся тем, что при обогащении мелкодисперсного сырья, содержащего благородные металлы в минеральной форме, в центробежных сепараторах ступенчато увеличивают расход сжижающей воды (скорость струй) в межрифельное пространство сепаратора при отношении временных интервалов, в долях единицы: (0,42÷0,5)+(0,42÷0,3)+(0,16÷0,2), при оптимальном времени накопления.
3. Способ по п.1, отличающийся тем, что при обогащении мелкодисперсного сырья, содержащего благородные металлы в минеральной форме, в центробежных сепараторах ступенчато увеличивают расход сжижающей воды (скорость струй) в межрифельное пространство чаши сепаратора, начиная с минимально оптимального и заканчивая расходом воды (скорости струи), при котором сила струи превышает центробежную силу для частиц вмещающих пород соизмеримых с диаметром отверстий для подачи сжижающей воды.